СТАЛЬНАЯ ТРУБА С ВЫСОКОЙ РАСШИРЯЕМОСТЬЮ И СПОСОБ ЕЕ ИЗГОТОВЛЕНИЯ

1. Стальная труба, имеющая высокую расширяемость,
отличающаяся тем, что стальная труба имеет состав стали включающий, в вес.%, С: от 0,1 до 0,45%; Si: от 0,3 до 3,5%; Mn: от 0,5 до 5%; Р: 0,03% или менее; S: 0,01% или менее; растворимый Al: от 0,01 до 0,8% (0,1% или более в том случае, если содержание Si составляет менее 1,5%); N: 0,05% или менее; О: 0,01% или менее, и, по выбору, по меньшей мере один элемент, выбранный из, по меньшей мере, одной из описанных ниже групп (А)-(Е), с балансом из Fe и загрязняющих примесей, в котором сталь имеет смешанную микроструктуру, включающую феррит и одну или более структур, выбранных из тонкого перлита, бейнита и мартенсита, при этом сталь имеет прочность на растяжение, равную 600 МПа или более, и равномерное удлинение, удовлетворяющее следующей формуле (1):
где u-el - равномерное удлинение (%), TS - прочность на растяжение (МПа):
при этом группа (А) элементов включает Cr в количестве, составляющем 1,5% или менее, и Cu в количестве, составляющем 3,0% или менее;
группа (В) элементов включает Мо в количестве, составляющем 1,0% или менее;
группа (С) элементов включает Ni в количестве, составляющем 2% или менее;
группа (D) элементов включает Ti в количестве, составляющем 0,3% или менее; Nb в количестве, составляющем 0,3% или менее; V в количестве, составляющем 0,3% или менее; Zr в количестве, составляющем 0,3% или менее, и В в количестве, составляющем 0,01% или менее;
группа (Е) элементов включает Са в количестве, составляющем 0,01% или менее; Mg в количестве, составляющем 0,01% или менее, и REM в количестве, составляющем 1,0% или менее.
2. Стальная труба, имеющая высокую расширяемость по п.1, в котором стальная труба имеет равномерное удлинение, удовлетворяющее следующей формуле (2):
где u-el - равномерное удлинение (%), TS - прочность на растяжение (МПа).
3. Стальная труба, имеющая высокую расширяемость, по п.1 или 2, в которой смешанная микроструктура дополнительно включает остаточный аустенит.
4. Способ изготовления стальной трубы, имеющей высокую расширяемость, содержащий следующие этапы, на которых:
(а) нагревают стальную трубу, состав стали которой включает, в вес.%, С: от 0,1 до 0,45%; Si: от 0,3 до 3,5%; Mn: от 0,5 до 5%; Р: 0,03% или менее; S: 0,01% или менее; растворимый Al: от 0,01 до 0,8% (0,1% или более в том случае, если содержание Si составляет менее 1,5%); N: 0,05% или менее; О: 0,01% или менее, и, по выбору, по меньшей мере один элемент, выбранный из, по меньшей мере, одной из описанных ниже групп (А)-(Е), с балансом из Fe и загрязняющих примесей,
при этом группа (А) элементов включает Cr в количестве, составляющем 1,5% или менее, и Cu в количестве, составляющем 3,0% или менее;
группа (В) элементов включает Мо в количестве, составляющем 1% или менее;
группа (С) элементов включает Ni в количестве, составляющем 2% или менее;
группа (D) элементов включает Ti в количестве, составляющем 0,3% или менее; Nb в количестве, составляющем 0,3% или менее; V в количестве, составляющем 0,3% или менее; Zr в количестве, составляющем 0,3% или менее, и В в количестве, составляющем 0,01% или менее;
группа (Е) элементов включает Са в количестве, составляющем 0,01% или менее; Mg в количестве, составляющем 0,01% или менее, и REM в количестве, составляющем 1,0% или менее, до температуры, составляющей от 700 до 790°С, и
(b) принудительно охлаждают стальную трубу до температуры, составляющей 100°С или менее, при котором стальную трубу подвергают принудительному охлаждению со скоростью охлаждения, равной 100°С/мин или более, при температуре, составляющей от 700 до 500°С.
5. Способ изготовления стальной трубы, имеющей высокую расширяемость, содержащий следующие этапы, на которых:
(а) нагревают стальную трубу, состав стали которой включает, в % вес., С: от 0,1 до 0,45%; Si: от 0,3 до 3,5%; Mn: от 0,5 до 5%; Р: 0,03% или менее; S: 0,01% или менее; растворимый Al: от 0,01 до 0,8% (0,1% или более в том случае, если содержание Si составляет менее 1,5%); N: 0,05% или менее; О: 0,01% или менее, и, по выбору, по меньшей мере один элемент, выбранный из, по меньшей мере, одной из описанных ниже групп (А)-(Е), с балансом из Fe и загрязняющих примесей,
при этом группа (А) элементов включает Cr в количестве, составляющем 1,5% или менее, и Cu в количестве, составляющем 3,0% или менее;
группа (В) элементов включает Мо в количестве, составляющем 1% или менее;
группа (С) элементов включает Ni в количестве, составляющем 2% или менее;
группа (D) элементов включает Ti в количестве, составляющем 0,3% или менее; Nb в количестве, составляющем 0,3% или менее; V в количестве, составляющем 0,3% или менее; Zr в количестве, составляющем 0,3% или менее, и В в количестве, составляющем 0,01% или менее;
группа (Е) элементов включает Са в количестве, составляющем 0,01% или менее; Mg в количестве, составляющем 0,01% или менее, и REM в количестве, составляющем 1,0% или менее, до температуры, составляющей от 700 до 790°С, и
(b) принудительно охлаждают стальную трубу до температуры, составляющей от 250 до 450°С, при котором стальную трубу подвергают принудительному охлаждению со скоростью охлаждения, равной 100°С/мин или более, при температуре, составляющей от 700 до 500°С;
(с) выдерживают стальную трубу при температуре, составляющей от 250 до 450°С, в течение 10 мин или более, а затем
(d) охлаждают стальную трубу до комнатной температуры.
6. Способ изготовления стальной трубы, имеющей высокую расширяемость, содержащий следующие этапы, на которых:
(а) нагревают стальную трубу, состав стали которой включает, в вес.%, С: от 0,1 до 0,45%; Si: от 0,3 до 3,5%; Mn: от 0,5 до 5%; Р: 0,03% или менее; S: 0,01% или менее; растворимый Al: от 0,01 до 0,8% (0,1% или более в том случае, если содержание Si составляет менее 1,5%); N: 0,05% или менее; О: 0,01% или менее, и, по выбору, по меньшей мере один элемент, выбранный из, по меньшей мере, одной из описанных ниже групп (А)-(Е), с балансом из Fe и загрязняющих примесей,
при этом группа (А) элементов включает Cr в количестве, составляющем 1,5% или менее, и Cu в количестве, составляющем 3,0% или менее;
группа (В) элементов включает Мо в количестве, составляющем 1% или менее;
группа (С) элементов включает Ni в количестве, составляющем 2% или менее;
группа (D) элементов включает Ti в количестве, составляющем 0,3% или менее; Nb в количестве, составляющем 0,3% или менее; V в количестве, составляющем 0,3% или менее; Zr в количестве, составляющем 0,3% или менее, и В в количестве, составляющем 0,01% или менее;
группа (Е) элементов включает Са в количестве, составляющем 0,01% или менее; Mg в количестве, составляющем 0,01% или менее, и REM в количестве, составляющем 1,0% или менее, до температуры, составляющей от 700 до 790°С, и
(b) принудительно охлаждают стальную трубу до температуры, составляющей от 250 до 450°С, при котором стальную трубу подвергают принудительному охлаждению со скоростью охлаждения, равной 100°С/мин или более, при температуре, составляющей от 700 до 500°С;
(с) осуществляют контрольное охлаждение стальной трубы от конечной температуры принудительного охлаждения до 250°С со скоростью охлаждения, составляющей 10°С/мин или менее, а затем
(d) охлаждают стальную трубу до комнатной температуры.